(57)【要約】【課題】床衝撃音を低減できるカーペットの提供。【解決手段】表面パイル層の裏面に、ノンゲルフォーム層と、裏打ち層とが順に積層され、前記ノンゲルフォーム層が、天然ゴムラテックスとスチレンブタジエンラバー（ＳＢＲ）を含んでなり、前記ノンゲルフォーム層の発泡倍率が、５倍〜７倍であり、前記裏打ち層の目付が３０〜１５０ｇ／ｍ２であり、ＪＩＳ  Ａ  １４１８（１９９５）の建築物の現場における床衝撃音レベルの測定方法に準拠して測定したカーペットのΔＬＬ（Ｉ）等級が４以上である床衝撃音低減カーペット。【選択図】図１
2019042440.tif 000002
【特許請求の範囲】
【請求項１】
表面パイル層を有するカーペットにおいて、
表面パイル層の裏面に、ノンゲルフォーム層と、裏打ち層とが順に積層され、
前記ノンゲルフォーム層が、天然ゴムラテックスとスチレンブタジエンラバー（ＳＢＲ）を含んでなり、
前記ノンゲルフォーム層の発泡倍率が、５倍〜７倍であり、
前記裏打ち層の目付が３０〜１５０ｇ／ｍ２であり、
ＪＩＳ  Ａ  １４１８（１９９５）の建築物の現場における床衝撃音レベルの測定方法に準拠して測定したカーペットのΔＬＬ（Ｉ）等級が４以上であることを特徴とする床衝撃音低減カーペット。
【請求項２】
前記ノンゲルフォーム層に含まれる天然ゴムラテックスとスチレン−ブタジエンラバー（ＳＢＲ）と充填剤との質量比が、順に５／４４／５１〜１３／４４／４３ある請求項１に記載の床衝撃音低減カーペット。
【請求項３】
前記ノンゲルフォーム層に含まれるスチレン−ブタジエンラバー（ＳＢＲ）のスチレン成分／ブタジエン成分の質量比が、３０／７０〜３８／６２である請求項１または２に記載の床衝撃音低減カーペット。
【請求項４】
前記表面パイル層が、ループパイルを含んでなる請求項１〜３のいずれか1項に記載の床衝撃音低減カーペット。
【請求項５】
前記裏打ち層が、天然繊維及び／又は合成繊維の不織布である請求項１〜４のいずれか1項に記載の床衝撃音低減カーペット。
【請求項６】
カーペットの総厚が、１２ｍｍ〜１６ｍｍである請求項１〜５のいずれか1項に記載の床衝撃音低減カーペット。
【発明の詳細な説明】
【技術分野】
【０００１】
本発明は、マンションやオフィスビルをはじめ各種建物内の階下への床衝撃音を低減するカーペットに関する。
【背景技術】
【０００２】
マンションなどでは、居住者の歩行音や物の落下音が衝撃音として建物の構造物を伝わり、特に階下においては気になる騒音であって不快と感じる人が多い。さらに、生活習慣が多様化したうえ、一般的に深夜や早朝では睡眠を妨げることから、問題視されている。そこで、建築構造物の構造や材料を工夫し改善がされてきた。
【０００３】
一方、各種建物内には硬質床材やカーペットが敷施されていることが多い。また、マンション等では畳、カーペット、フローリングが使われている。なかでもカーペットは硬質床材やフローリングに比べて、より床衝撃音を低減できることが知られている。
【０００４】
特許文献１には、ナイロンＢＣＦパイル生機をスチレン−ブタジエン重合体の接着剤により、基材（７０Ｚジュートやポリプロピレン織布）の上下部に、ポリエステル不織布（目付４００ｇ／ｍ２）を厚さ３ｍｍづつ形成した二次基布を接着させたカーペットが記載されている。しかしながら、床衝撃音が減少するものの、さらに低減することが望まれていた。
【０００５】
特許文献２には、第一のスポンジ系発泡体の上層材、ハニカム材のセル空間に連通気泡硬質フェノール材を充填した中間体、第二のスポンジ系発泡体の下層材よりなり、三層全体が一体化されている積層構造体とし、第一のスポンジ系発泡体の硬度は第二のスポンジ系発泡体の硬度より高い、床構造体が記載されている。しかしながら、例えばマンション等の居住者にとって、建築後の建物の床構造の改良工事は、現実的には実施が困難であった。
【先行技術文献】
【特許文献】
【０００６】
【特許文献１】特開２０００−０１４５２３号公報
【特許文献２】特開２０１４−１１４６８９号公報
【発明の概要】
【発明が解決しようとする課題】
【０００７】
したがって、比較的実現可能な他の方法、すなわち、カーペットで床衝撃音を低減することが望まれていた。しかしながら、カーペットの構成は多様であるため、フォーム層が高発泡（５倍〜７倍）でありながら、硬すぎず柔らか過ぎることもなくカーペットとして品質を維持しながら、より一層床衝撃音を低減できるカーペットが望まれていた。
【０００８】
本発明は、かかる技術的背景に鑑みてなされたものであって、床衝撃音を低減できるカーペットを提供することを目的とする。
【課題を解決するための手段】
【０００９】
前記目的を達成するために、本発明は以下の手段を提供する。
【００１０】
［１］表面パイル層を有するカーペットにおいて、
表面パイル層の裏面に、ノンゲルフォーム層と、裏打ち層とが順に積層され、
前記ノンゲルフォーム層が、天然ゴムラテックスとスチレンブタジエンラバー（ＳＢＲ）を含んでなり、
前記ノンゲルフォーム層の発泡倍率が、５倍〜７倍であり、
前記裏打ち層の目付が３０〜１５０ｇ／ｍ２であり、
ＪＩＳ  Ａ  １４１８（１９９５）の建築物の現場における床衝撃音レベルの測定方法に準拠して測定したカーペットのΔＬＬ（Ｉ）等級が４以上であることを特徴とする床衝撃音低減カーペット。
【００１１】
［２］前記ノンゲルフォーム層に含まれる天然ゴムラテックスとスチレン−ブタジエンラバー（ＳＢＲ）と充填剤との質量比が、順に５／４４／５１〜１３／４４／４３である前項１に記載の床衝撃音低減カーペット。
【００１２】
［３］前記ノンゲルフォーム層に含まれるスチレン−ブタジエンラバー（ＳＢＲ）のスチレン成分／ブタジエン成分の質量比が、３０／７０〜３８／６２である前項１または２に記載の床衝撃音低減カーペット。
【００１３】
［４］前記表面パイル層が、ループパイルを含んでなる前項１に記載の床衝撃音低減カーペット。
【００１４】
［５］前記裏打ち層が、天然繊維及び／又は合成繊維の不織布である前項１〜４のいずれか1項に記載の床衝撃音低減カーペット。
【００１５】
［６］カーペットの総厚が、１２ｍｍ〜１６ｍｍである前項１〜５のいずれか1項に記載の床衝撃音低減カーペット。
【発明の効果】
【００１６】
［１］の発明では、表面パイル層の裏面に、ノンゲルフォーム層と、裏打ち層とが順に積層され、ノンゲルフォーム層が、天然ゴムラテックスとスチレンブタジエンラバー（ＳＢＲ）を含んでなり、ノンゲルフォーム層の発泡倍率が、５倍〜７倍であり、裏打ち層の目付が３０〜１５０ｇ／ｍ２であり、ＪＩＳ  Ａ  １４１８（１９９５）の建築物の現場における床衝撃音レベルの測定方法に準拠して測定したカーペットのΔＬＬ（Ｉ）等級が４以上であることから、人の歩く際や、物の落下による衝撃音を特に気をつけなくとも快適な生活ができるレベルまで低減することができる。
【００１７】
［２］の発明では、ノンゲルフォーム層に含まれる天然ゴムラテックスとスチレン−ブタジエンラバー（ＳＢＲ）と充填剤との質量比が、順に５／４４／５１〜１３／４４／４３の範囲であることから、ノンゲルフォーム層の材料破壊強度を保ちつつ、軽量物の落下に伴う衝撃を良好に吸収することができる。
【００１８】
［３］の発明では、ノンゲルフォーム層に含まれるスチレン−ブタジエンラバー（ＳＢＲ）のスチレン成分／ブタジエン成分の質量比が、３０／７０〜３８／６２の範囲であることから、ノンゲルフォーム層の程よいクッション性、すなわち柔軟性と汎発性の両立を保つことによって、軽量物の落下に伴う衝撃を良好に吸収することができる。
【００１９】
［４］の発明では、表面パイル層が、ループパイルを含んでなることから、カットパイルより衝撃音を低減することができる。
【００２０】
［５］の発明では、裏打ち層が、天然繊維及び／又は合成繊維の不織布であることから、風合いが良く、外観品位を保ちつつノンゲルフォーム層の摩擦による脱落を防止することができる。
【００２１】
［６］の発明では、カーペットの総厚が、１２ｍｍ〜１６ｍｍであるので、フェルトなどのアンダーレイ下地材を積層したカーペットと同等の厚さでありながら、より高い軽量床衝撃音の低減性能を発揮することができる。
【図面の簡単な説明】
【００２２】
【図１】本発明の一実施形態に係る床衝撃音低減カーペットの断面図である。
【発明を実施するための形態】
【００２３】
本発明に係る床衝撃音低減カーペットの一実施形態を図１に示す。床衝撃音低減カーペット１は、表面パイル層２の裏面に、ノンゲルフォーム層３と、裏打ち層４とが順に積層され、ノンゲルフォーム層３が、天然ゴムラテックスとスチレンブタジエンラバー（ＳＢＲ）を含んでなり、ノンゲルフォーム層３の発泡倍率が、５倍〜７倍であり、裏打ち層４の目付が３０〜１５０ｇ／ｍ２であり、ＪＩＳ  Ａ  １４１８（１９９５）の建築物の現場における床衝撃音レベルの測定方法に準拠して測定したΔＬＬ（Ｉ）等級が４以上であることを特徴とする。
【００２４】
本発明によれば、人の歩く際や、物の落下による衝撃音を低減することができる。
【００２５】
さらに、ノンゲルフォーム層に含まれる天然ゴムラテックスとスチレン−ブタジエンラバー（ＳＢＲ）と充填剤との質量比が、順に５／４４／５１〜１３／４４／４３であるのが好ましい。
【００２６】
本発明における表面パイル層２は、特に限定されるものではないが、例えばカーペット基材の表面にパイルが植設されたもの、タフテッドカーペット、織カーペット、編カーペット、電着カーペット等を例示できるが、基布にパイル糸をタフティング等により植設したタフトカーペットを用いることが好ましく、パイル形態も特に限定されず、カットパイル、ループパイル等いずれの形態であっても良いが、ループパイルを含んでなるのが好ましい。なお、表面パイル層２の厚さは６．０〜８．０ｍｍであり、６．５〜７．５ｍｍがより好ましい。
【００２７】
表面パイル層２を構成するパイル素材としては、一般的にカーペット素材として使用しているものを用いればよく、ウール、麻、コットン等の天然繊維やポリアミド系繊維、ポリエステル系繊維、ポリアクリル系繊維、ポリプロピレン系繊維等の合成樹脂繊維等が挙げられる。また、パイルが植設される基布はポリエステル系繊維、ポリプロピレン系繊維等の合成樹脂繊維からなる織布や不織布を用いることが好ましい。
【００２８】
ノンゲルフォーム層３はカーペットの形状を形成するための層であり、用いる樹脂としては、天然ゴムラテックスとスチレン−ブタジエンラバー（ＳＢＲ）を含んだ樹脂に充填剤、安定剤、顔料等の所要の添加剤を配合してなり、ノンゲルフォーム層３の発泡倍率は５倍〜７倍の範囲ある。なお、充填剤としては例えば、炭酸カルシウム、水酸化アルミニウム、硫酸バリウム等を挙げることができる。
【００２９】
また、ノンゲルフォーム層３は、発泡しており、弾性特性を有する。発泡倍率が５倍未満では圧縮変形が乏しくなるため衝撃がカーペット内部において吸収され難くなり、逆に７倍を超えると圧縮変形が大きすぎるため衝撃が床下地に直接伝わってしまうので人の歩く際や、物の落下による衝撃音を低減し難くなる。
【００３０】
ノンゲルフォーム層３に含まれるスチレン−ブタジエンラバー（ＳＢＲ）のスチレン成分／ブタジエン成分の質量比が、３０／７０〜３８／６２であるのが好ましい。
【００３１】
ノンゲルフォーム層３の塗布量は７００〜１０００ｇ／ｍ２（乾燥）が好適である。塗布量が７００〜１０００ｇ／ｍ２（乾燥）であれば、ノンゲルフォーム層３の厚みが５ｍｍ〜８ｍｍとなることから、衝撃をカーペット内部で十分吸収することができる。
【００３２】
ノンゲルフォーム層３の厚さは６．０〜８．０ｍｍであり、６．５〜７．５ｍｍがより好ましい。６．０ｍｍ未満であると床衝撃音の低減が十分でなく、８．０ｍｍを超えると床衝撃音の低減効果は高まるが嵩高になり、カーペットを施設していない周囲の部分との境目に大きな段差が生じるので好ましくない。
【００３３】
裏打ち層４としては特に限定されず、合成繊維等または天然繊維等からなる不織布が好ましい。より具体的には、ポリエステル繊維、ナイロン繊維、ポリオレフィン系繊維等の合成繊維等または羊毛、木綿等の天然繊維等を単一または複数混繊したものを挙げられる。なお、熱による寸法変化の少ないポリエステル繊維が好ましい。不織布の種類としては、短繊維フェルト、ニードルパンチ不織布、ケミカルボンド不織布等が挙げられるが、ニードルパンチ不織布が好ましい。
【００３４】
また、裏打ち層４の目付は３０〜１５０ｇ／ｍ２である。この範囲にすることで、ノンゲルフォーム層３の下面を十分に被覆することができることから、カーペットの外観品位を保ちつつ、ノンゲルフォーム層３の摩擦による脱落を防止することができる。なお、裏打ち層４の厚さは０．３ｍｍ〜２．３ｍｍの範囲が好ましい。
【００３５】
床衝撃音低減カーペット１は、ＪＩＳ  Ａ  １４１８（１９９５）の建築物の現場における床衝撃音レベルの測定方法に準拠して測定したカーペットのΔＬＬ（Ｉ）等級が４以上である。
【００３６】
床衝撃音低減カーペット１の総厚が、１２ｍｍ〜１６ｍｍである。この範囲にすることで、表面パイル層２とノンゲルフォーム層３のそれぞれに対し十分な厚みを設定できることから、住居用あるいは商業用の建物のカーペットとしての実用性と、充分な床衝撃音の低減性能の両方を兼ね備えることができる。総厚が１２ｍｍ未満では、床衝撃音の低減性能が安定しない恐れがあるので好ましくなく、１６ｍｍを超えると床衝撃音の低減効果は高まるものの、カーペットを施設していない周囲の部分との境目に大きな段差が生じるので好ましくない。
【実施例】
【００３７】
次に、本発明の具体的な実施例について説明するが、本発明はこれらの実施例のものに特に限定されるものではない。
【００３８】
＜使用材料＞
表面パイル層・・・目付７５ｇ／ｍ２ のポリエステル繊維不織布（一次基布）に、ポリプロピレン繊維からなるパイル糸をレベルループパイルにタフティング（パイル目付４００ｇ／ｍ2 ）、パイル長さ６ｍｍ、表面パイル層の厚さ７ｍｍ、
ノンゲルフォーム層・・・天然ゴムラテックスとスチレン−ブタジエンラバー（ＳＢＲ）ラッテクスに、炭酸カルシウムを配合した組成物で、天然ゴムラテックスとスチレン−ブタジエンラバー（ＳＢＲ）ラッテクスと炭酸カルシウムの質量比が１２／４４／４４、スチレン−ブタジエンラバー（ＳＢＲ）中のスチレン成分／ブタジエン成分の質量比が、３６／６４、発泡倍率６倍、厚さ６．５ｍｍ、
裏打ち層・・・ポリエステル繊維ニードルパンチ不織布（目付７０ｇ／ｍ２、厚さ１ｍｍ）、
【００３９】
＜実施例１＞
上述の使用材料を用いて、カーペット加工機において、表面パイル層の裏面に６倍に発泡したノンゲルフォーム層を塗布したのち、この塗布面側にさらに裏打ち層を積層した。続いて熱風乾燥機で温度１３０℃×１５分間乾燥・キュアした。最後に２．５ｍ×２ｍの長方形に裁断し、厚さは１４．５ｍｍで、ΔＬＬ（Ｉ）等級５の床衝撃音低減カーペットを得た。
【００４０】
＜実施例２＞
実施例１において、裏打ち層をポリエステル繊維ニードルパンチ不織布（目付７０ｇ／ｍ２、厚さ１ｍｍ）に替えてポリエステル繊維ニードルパンチ不織布（目付１３０ｇ／ｍ２、厚さ２ｍｍ）のものにし、天然ゴムラテックスとスチレン−ブタジエンラバー（ＳＢＲ）ラッテクスと炭酸カルシウムの質量比を１２／４４／４４に替えて６／４４／５０になるように配合し、カーペットの総厚が１５．５ｍｍとなるようにした以外は実施例１と同様にしてΔＬＬ（Ｉ）等級５の床衝撃音低減カーペットを得た。
【００４１】
＜実施例３＞
実施例１において、表皮パイル層のパイル糸をポリプロピレン繊維に替えてポリエステル繊維を用い、スチレン−ブタジエンラバー（ＳＢＲ）中のスチレン成分／ブタジエン成分の質量比が３６／６４のＳＢＲに替えて３２／６８のＳＢＲを用いた以外は実施例１と同様にしてΔＬＬ（Ｉ）等級４の床衝撃音低減カーペットを得た。
【００４２】
＜実施例４＞
実施例１において、裏打ち層をポリエステル繊維ニードルパンチ不織布（目付７０ｇ／ｍ２、厚さ１ｍｍ）に替えてポリプロピレン繊維スパンボンド不織布（目付４０ｇ／ｍ２、厚さ０．５ｍｍ）を用い、天然ゴムラテックスとスチレン−ブタジエンラバー（ＳＢＲ）ラッテクスと炭酸カルシウムの質量比が６／４４／５０になるように配合し、スチレン−ブタジエンラバー（ＳＢＲ）中のスチレン成分／ブタジエン成分の質量比が、３２／６８のＳＢＲを用い、カーペットの総厚が１４ｍｍとなるようにした以外は実施例１と同様にしてΔＬＬ（Ｉ）等級４の床衝撃音低減カーペットを得た。
【００４３】
＜実施例５＞
実施例１において、ノンゲルフォーム層の発泡倍率６倍に替えて６．５倍とし、厚みを７ｍｍとし、カーペットの総厚が１５ｍｍとなるようにした以外は実施例１と同様にしてΔＬＬ（Ｉ）等級６の床衝撃音低減カーペットを得た。
【００４４】
＜実施例６＞
実施例１において、ノンゲルフォーム層の発泡倍率６倍に替えて５．５倍とし、厚みを５ｍｍとし、カーペットの総厚が１３ｍｍとなるようにした以外は実施例１と同様にしてΔＬＬ（Ｉ）等級４の床衝撃音低減カーペットを得た。
【００４５】
＜比較例１＞
実施例１において、ノンゲルフォーム層の発泡倍率６倍に替えて４倍とした以外は実施例１と同様にしてΔＬＬ（Ｉ）等級３のカーペットを得た。
【００４６】
＜比較例２＞
実施例１において、ノンゲルフォーム層の発泡倍率６倍に替えて８倍とした以外は実施例１と同様にしてΔＬＬ（Ｉ）等級３のカーペットを得た。
【００４７】
＜比較例３＞
実施例１において、裏打ち層を積層しなかった以外は実施例１と同様にしてΔＬＬ（Ｉ）等級４のカーペットを得た。カーペットの総厚は１３．５ｍｍであった。
【００４８】
＜比較例４＞
実施例１において、ポリプロピレン繊維からなるパイル糸をレベルループパイルにタフティング（パイル目付４００ｇ／ｍ2 ）表面パイル層に替えてポリアミド繊維からなるパイル糸をカットパイルにタフティング（パイル目付４２０ｇ／ｍ2 ）表面パイル層とした以外は実施例１と同様にしてΔＬＬ（Ｉ）等級３のカーペットを得た。
【００４９】
＜比較例５＞
実施例１において、パイル目付４００ｇ／ｍ2 、パイル長さ６ｍｍ、表面パイル層の厚さ７ｍｍの表面パイル層に替えてパイル目付３６０ｇ／ｍ2 、パイル長さ５ｍｍ、表面パイル層の厚さ６ｍｍの表面パイル層とし、ノンゲルフォーム層の厚み６．５ｍｍに替えて４．５ｍｍとし、カーペットの総厚が１１．５ｍｍとなるようにした以外は実施例１と同様にしてΔＬＬ（Ｉ）等級３のカーペットを得た。
【００５０】
＜比較例６＞
実施例１において、天然ゴムラテックスとスチレン−ブタジエンラバー（ＳＢＲ）ラッテクスと炭酸カルシウムの質量比を１２／４４／４４に替えて４／４４／５２になるように配合した以外は実施例１と同様にしてΔＬＬ（Ｉ）等級４の床衝撃音低減カーペットを得た。このカーペットはノンゲルフォーム層の一部強度不足がみられた。
【００５１】
＜比較例７＞
実施例１において、天然ゴムラテックスとスチレン−ブタジエンラバー（ＳＢＲ）ラッテクスと炭酸カルシウムの質量比を１２／４４／４４に替えて１４／４４／４２になるように配合した以外は実施例１と同様にしてΔＬＬ（Ｉ）等級３のカーペットを得た。
【００５２】
＜比較例８＞
実施例１において、スチレン−ブタジエンラバー（ＳＢＲ）中のスチレン成分／ブタジエン成分の質量比が３６／６４のＳＢＲに替えて２８／７２のＳＢＲを用いた以外は実施例１と同様にしてΔＬＬ（Ｉ）等級３のカーペットを得た。
【００５３】
＜比較例９＞
実施例１において、スチレン−ブタジエンラバー（ＳＢＲ）中のスチレン成分／ブタジエン成分の質量比が３６／６４のＳＢＲに替えて４０／６０のＳＢＲを用いた以外は実施例１と同様にしてΔＬＬ（Ｉ）等級３のカーペットを得た。
【００５４】
実施例１〜６の床衝撃音低減カーペットは、例えば、マンションなどにおいて歩行音や物の落下音を実用上十分に低減できるカーペットであった。一方、比較例３、６は床衝撃音を低減できるものの他の問題があった。すなわち比較例３のカーペットはノンゲルフォーム層の一部に脱落が認められ、比較例６のカーペットではノンゲルフォーム層の強度不足があった。比較例１、２、４、５、７〜９のカーペットは、衝撃音を軽減できるものの実用上十分に低減できるカーペットとは言い難かった。
【００５５】
＜床衝撃音試験＞
ＪＩＳ  Ａ  １４１８（１９９５）の建築物の現場における床衝撃音レベルの測定方法に準拠して測定した。
【産業上の利用可能性】
【００５６】
本発明の床衝撃音低減カーペットは、マンションやオフィスビルをはじめ各種建物内に敷設するカーペットとして床衝撃を低減でき、好適である。
【符号の説明】
【００５７】
１…床衝撃音低減カーペット
２…表面パイル層
３…ノンゲルフォーム層
４…裏打ち層
【図１】
2019042440.tif 000003